СПОСОБ ПОЛУЧЕНИЯ СУСПЕНЗИИ МЕТАЛЛИЧЕСКИХ ПОРОШКОВ ДЛЯ ИЗГОТОВЛЕНИЯ ПОРОШКОВЫХ ПОЛИКОМПОНЕНТНЫХ МАТЕРИАЛОВ

1. Способ получения суспензии металлического порошка для изготовления порошковых поликомпонентных материалов, включающий подготовку смеси металлического порошка, приготовление суспензии из смеси металлического порошка и водного раствора органического вещества, отличающийся тем, что в качестве исходного металлического порошка используют порошок многокомпонентного высоколегированного сплава, который предварительно подвергают измельчению до размера частиц 0,6÷1,4 мкм в высокоэнергетической мельнице в присутствии поверхностно-активного вещества; полученный порошок смешивают с порошком железа с размером частиц 3,5 мкм в смесителе в течение 24÷32 ч до получения смеси металлических порошков с относительной плотностью укладки частиц 0,5÷0,6; смесь металлических порошков смешивают с водным раствором органического вещества в весовом соотношении, зависящим от используемого в дальнейшем способа формования заготовки.
2. Способ по п.1, отличающийся тем, что в качестве поверхностно-активного вещества используют 96%-ый раствор этилового спирта в весовом соотношении с исходным порошком высоколегированного сплава 7:1.
3. Способ по п.1, отличающийся тем, что при формовании заготовки поликомпонентных порошковых материалов методом мундштучного прессования весовое соотношение смеси металлического порошка и водного раствора органического вещества в суспензии составляет 6,89÷7,69.
4. Способ по п.1, отличающийся тем, что при формовании заготовки поликомпонентных порошковых высокопористых ячеистых материалов с размером ячеек 0,6 мм, 1,0÷1,2 мм или 3,3÷3,5 мм методом шликерного дублирования полимерной матрицы весовое соотношение смеси металлического порошка и водного раствора органического вещества в суспензии составляет 5,13, 5,56 или 5,95 соответственно.